교반기 장착 5 MPa 내압 용기 에 , 방향 족 비닐 단량체 로서 의 스티렌 65 부 , 지방족 공액 디 엔 단량체 로서 의 1 , 3 - 부타디엔 35 부 , 카르복실 산기 함유 단량체 로서 의 이타 콘 산 2 부 , 하이드록실기 함유 단량체 로서 의 아크릴산 - 2 - 하이드 록 시에 틸 1 부 , 분자량 조정 제 로서 의 t - 도 데 실 메르캅탄 0 . 3 부 , 유화제 로서 의 도데 실 벤젠술폰산 나트륨 5 부 , 용매 로서 의 이온 교환수 150 부 , 및 중합 개시제 로서 의 과 황산칼륨 1 부 를 투입 하 고 , 충분히 교반 한 후 , 온도 55 ℃ 로 가온 하 여 중합 을 개시 하 였 다 . 단량체 소비량 이 95 . 0 % 가 된 시점 에서 냉각 하 여 , 반응 을 정지 시켰 다 . 이렇게 하 여 얻 어 진 중합체 를 포함 한 수분 산체 에 , 5 % 수산화 나트륨 수용액 을 첨가 하 여 , pH 를 8 로 조정 하 였 다 . 그 후 , 가열 감압 증류 에 의해 미 반응 단량체 의 제거 를 행하 였 다 . 또한 그 후 , 온도 30 ℃ 이하 까지 냉각 함 으로써 , 결착 재 로서 의 중합체 A 를 포함 하 는 수분 산액 을 얻 었 다 .